(57)【要約】      （修正有）【課題】柔軟性に富み、耐熱性や耐薬品性等を兼ね備えた発光素子用蛍光体シート形成用塗布液及びその塗布液から作製される蛍光体シートの提供。【解決手段】蛍光体粒子と皮膜形成液とを含む発光素子用蛍光体シート形成用塗布液で、該皮膜形成液が、Ｍｌ＋（ＯＲｌ）ｍＲ２ｌ−ｍ(Ｍは、Ｓｉ、Ａｌ、Ｚｒ及びＴｉ原子、ｌはＭの価数であり、Ｒｌは、Ｃ１〜５の炭化水素基等、Ｒ２は、ビニル、アミノ基等である。ｌはＭの価数であり、ｍはＯＲｌ基の数である。)で表される化合物の加水分解、重縮合物と、官能基末端がシラノール、エポキシ、カルボキシル及びカルビノール基からなる群から選択される少なくとも１種類の有機基とを含んでなる、発光素子用蛍光体シート形成用塗布液である。【選択図】なし【特許請求の範囲】
【請求項１】
蛍光体粒子と皮膜形成液とを含んでなる、発光素子用蛍光体シート形成用塗布液。
【請求項２】
皮膜形成液が、
Ｍｌ＋（ＯＲ１）ｍＲ２ｌ−ｍ
（式中、ＭはＳｉ、Ａｌ、Ｚｒ及びＴｉからなる群から選択されるいずれか１種類の金属元素であり；ｌはＭの価数を表し；Ｒ１は炭素数１〜５の炭化水素基、アルコキシアルキル基又はアシル基であり；Ｒ２はビニル、アミノ、イミノ、エポキシ、アクリロイルオキシ、メタクリロイルオキシ、フェニル、メルカプト及びアルキル基からなる群から選択される少なくとも１種の有機基であり；ｍはＯＲ１基の数を表し；ｌ及びｍはいずれも整数である。）
で表される化合物の加水分解・重縮合物と、
末端官能基がシラノール、エポキシ、カルボキシル及びカルビノール基からなる群から選択される少なくとも１種類の有機基である、官能基末端ポリシロキサン化合物と、
を含んでなる、請求項１に記載の塗布液。
【請求項３】
請求項１又は２に記載の塗布液から作製される蛍光体シート。
【請求項４】
請求項１又は２に記載の塗布液から作製されるタック感及び／又は柔軟性に富む半硬化蛍光体シート。
【発明の詳細な説明】
【技術分野】
【０００１】
本発明は、発光素子用蛍光体層を形成するための蛍光体シート形成用塗布液及びその塗布液から製造される蛍光体シートに関する。
【背景技術】
【０００２】
省電力化、環境への影響性及び長寿命等の観点から、各種光源や照明の代替として発光ダイオード（ＬＥＤ）が利用されつつある。ＬＥＤの色変換には、例えば、青色ＬＥＤにＹＡＧ系蛍光体又は紫外ＬＥＤにＲＧＢ系蛍光体の組合わせで白色ＬＥＤを製造している。この際、ＬＥＤチップ上へ蛍光体を含有したエポキシ樹脂等を滴下して蛍光体層を形成していた。しかしながら、蛍光体層を形成する際、該樹脂等を塗布した後に加熱等により硬化させるため、比重が大きい蛍光体が硬化前に沈降して不均一な分布となってしまい、波長変換効率に差が生じ、発光波長にムラができてしまう問題があった。
特許文献１では、上記問題の解決方法として、波長変換物質（蛍光体）を結着材スラリー若しくは各種樹脂材料に分散させ、これを基材（ガラス、各種熱硬化性樹脂若しくは各種ＵＶ硬化性樹脂）上に塗布して形成した蛍光体シートをＬＥＤチップ若しくはＬＥＤチップ実装基板上に実装している。
また、特許文献２では、同様に蛍光体を熱可塑性樹脂（ポリアリレート又はポリカーボネート）に含有させた色変換シートを色度変換に利用している。
【特許文献１】特開２０００−３１５４８
【特許文献２】特開平１１−１９９７８１
【発明の開示】
【発明が解決しようとする課題】
【０００３】
前記特許文献１では、均一な膜厚の蛍光体シートを基材上へ形成することにより、波長変換効率の差が小さくなり、より発光波長ムラの低減が可能であるが、次の問題点がある。蛍光体層を基材上に形成しており、基材の使用を必須としている。そのため、３次元形状の蛍光体シートの作製、蛍光体層単体での使用が困難であるため、蛍光体シートの利用範囲に制限が生じてしまう。更に、基材としてガラスを使用した場合、衝撃により破損することが懸念される。また、各種樹脂材料を基材として用いる場合、ＬＥＤから放射される光若しくは外部光による基材劣化が生じてしまう恐れがある。
前記特許文献２では、熱可塑性樹脂に光安定剤を添加する等して耐光性を向上させているが、熱可塑性樹脂を使用しているため、耐熱性や耐薬品性等の信頼性に乏しい。
【課題を解決するための手段】
【０００４】
上記問題点を解決するため、本発明は、ａ）蛍光体粒子と、ｂ）皮膜形成液とを含んでなる発光素子用蛍光体シート形成用塗布液とした。この皮膜形成液には、好ましくは、Ｍｌ＋（ＯＲｌ）ｍＲ２ｌ−ｍ（式中、ＭはＳｉ、Ａｌ、Ｚｒ及びＴｉからなる群から選択されるいずれか１種類の金属元素であり；ｌはＭの価数を表し；Ｒ１は炭素数１〜５の炭化水素基、アルコキシアルキル基又はアシル基であり；Ｒ２はビニル、アミノ、イミノ、エポキシ、アクリロイルオキシ、メタクリロイルオキシ、フェニル、メルカプト及びアルキル基からなる群から選択される少なくとも一種類を含む有機基であり；ｍはＯＲ１基の数を表し；ｌ及びｍはいずれも整数である。）の加水分解・重縮合物及び官能基末端ポリシロキサン化合物（末端の官能基がシラノール、エポキシ、カルボキシル及びカルビノール基からなる群から選択される少なくとも一種類を含む有機基）が含まれる。
また、本発明は、この発光素子用蛍光体シート形成用塗布液から製造される蛍光体シート及びタック感及び柔軟性に富む半硬化蛍光体シートとした。
【０００５】
（発光素子用蛍光体シート形成用塗布液）
ａ）蛍光体粒子
蛍光体として、以下のものを採用することができる。例えば、赤色系の発光色を有する６ＭｇＯ・Ａｓ２Ｏ５：Ｍｎ４＋、Ｙ（ＰＶ）Ｏ４：Ｅｕ、ＣａＬａ０．１Ｅｕ０．９Ｇａ３Ｏ７、ＢａＹ０．９Ｓｍ０．１Ｇａ３Ｏ７、Ｃａ（Ｙ０．５Ｅｕ０．５）（Ｇａ０．６Ｉｎ０．５）３Ｏ７、Ｙ３Ｏ３：Ｅｕ、ＹＶＯ４：Ｅｕ、Ｙ２Ｏ２：Ｅｕ、３．５ＭｇＯ・０．５ＭｇＦ２ＧｅＯ２：Ｍｎ４＋及び（Ｙ・Ｃｄ）ＢＯ２：Ｅｕ等、緑色系の発光色を有するＹ３Ａｌ５Ｏ１２：Ｃｅ３＋（ＹＡＧ）、Ｙ２ＳｉＯ６：Ｃｅ３＋、Ｔｂ３＋、Ｓｒ２Ｓｉ３Ｏ８・２ＳｒＣｌ２：Ｅｕ、ＢａＭｇ２Ａｌ１６Ｏ２７：Ｅｕ２＋，Ｍｎ２＋、ＺｎＳｉＯ４：Ｍｎ、Ｚｎ２ＳｉＯ４：Ｍｎ、ＬａＰＯ４：Ｔｂ、ＳｒＡｌ２Ｏ４：Ｅｕ、ＳｒＬａ０．２Ｔｂ０．８Ｇａ３Ｏ７、ＣａＹ０．９Ｐｒ０．１Ｇａ３Ｏ７、ＺｎＧｄ０．８Ｈｏ０．２Ｇａ３Ｏ７、ＳｒＬａ０．６Ｔｂ０．４Ａｌ３Ｏ７、ＺｎＳ：Ｃｕ，Ａｌ、（Ｚｎ，Ｃｄ）Ｓ：Ｃｕ，Ａｌ、ＺｎＳ：Ｃｕ，Ａｕ，Ａｌ、Ｚｎ２ＳｉＯ４：Ｍｎ、ＺｎＳｉＯ４：Ｍｎ、ＺｎＳ：Ａｇ，Ｃｕ、（Ｚｎ・Ｃｄ）Ｓ：Ｃｕ、ＺｎＳ：Ｃｕ、ＧｄＯＳ：Ｔｂ、ＬａＯＳ：Ｔｂ、ＹＳｉＯ４：Ｃｅ・Ｔｂ、ＺｎＧｅＯ４：Ｍｎ、ＧｅＭｇＡｌＯ：Ｔｂ、ＳｒＧａＳ：Ｅｕ２＋、ＺｎＳ：Ｃｕ・Ｃｏ、ＭｇＯ・ｎＢ２Ｏ３：Ｇｅ，Ｔｂ、ＬａＯＢｒ：Ｔｂ，Ｔｍ、及びＬａ２Ｏ２Ｓ：Ｔｂ等、青色系の発光色を有する（Ｂａ，Ｃａ，Ｍｇ）６（ＰＯ４）３Ｃｌ：Ｅｕ２＋、（Ｂａ，Ｍｇ）２Ａｌ１６Ｏ２７：Ｅｕ２＋、Ｂａ３ＭｇＳｉ２Ｏ８：Ｅｕ２＋、ＢａＭｇ２Ａｌ１６Ｏ２７：Ｅｕ２＋、（Ｓｒ，Ｃａ）１０（ＰＯ４）６Ｃｌ２：Ｅｕ２＋、（Ｓｒ，Ｃａ）１０（ＰＯ４）６Ｃｌ２・ｎＢ２Ｏ３：Ｅｕ２＋、Ｓｒ１０（ＰＯ４）６Ｃｌ２：Ｅｕ２＋、（Ｓｒ，Ｂａ，Ｃａ）５（ＰＯ４）３Ｃｌ：Ｅｕ２＋、Ｓｒ２Ｐ２Ｏ７：Ｅｕ、Ｓｒ５（ＰＯ４）３Ｃｌ：Ｅｕ、（Ｓｒ，Ｃａ，Ｂａ）３（ＰＯ４）６Ｃｌ：Ｅｕ、ＳｒＯ・Ｐ２Ｏ５・Ｂ２Ｏ５：Ｅｕ、（ＢａＣａ）５（ＰＯ４）３Ｃｌ：Ｅｕ、ＳｒＬａ０．８５Ｔｍ０．０６Ｇａ３Ｏ７、ＺｎＳ：Ａｇ、ＧａＷＯ４、Ｙ３ＳｉＯ６：Ｃｅ、ＺｎＳ：Ａｇ、Ｇａ，Ｃｌ、Ｃａ２Ｂ４ＯＣｌ：Ｅｕ２＋、ＢａＭｇＡｌ４Ｏ３：Ｅｕ２＋、及び一般式（Ｍ１，Ｅｕ）１０（ＰＯ４）６Ｃｌ２（Ｍ１は、Ｍｇ，Ｃａ，Ｓｒ，及びＢａからなる群から選択される少なくとも１種の元素）で表される蛍光体等、を用いることができる。また、白色系の発光色を有するＹＶＯ４：Ｄｙ、黄色系の発光色を有するＣａＬｕ０．５Ｄｙ０．５Ｇａ３Ｏ７を用いることもできる。
【０００６】
発光素子からの光の波長が４００ｎｍ以下のいわゆる紫外線であった場合、例えば、ＺｎＳ：Ｃｕ，Ａｌ、（Ｚｎ，Ｃｄ）Ｓ：Ｃｕ，Ａｌ、ＺｎＳ：Ｃｕ，Ａｕ，Ａｌ、Ｙ２ＳｉＯ６：Ｔｂ（Ｚｎ，Ｃｄ）Ｓ：Ｃｕ、Ｇｄ２Ｏ２Ｓ：Ｔｂ、Ｙ２Ｏ２Ｓ：Ｔｂ、Ｙ３Ａｌ５Ｏ１２：Ｃｅ、（Ｚｎ，Ｃｄ）Ｓ：Ａｇ、ＺｎＳ：Ａｇ，Ｃｕ，Ｇａ，Ｃｌ、Ｙ３Ａｌ５Ｏ１２：Ｔｂ、Ｙ３（Ａｌ，Ｇａ）６Ｏ１２：Ｔｂ、Ｚｎ２ＳｉＯ４：Ｍｎ、ＬａＰＯ４：Ｃｅ，Ｔｂ、Ｙ２Ｏ３Ｓ：Ｅｕ、ＹＶＯ４：Ｅｕ、ＺｎＳ：Ｍｎ、Ｙ２Ｏ３：Ｅｕ、ＺｕＳ：Ａｇ、ＺｎＳ：Ａｇ，Ａｌ、（Ｓｒ，Ｃａ，Ｂａ，Ｍｇ）１０（ＰＯ４）６Ｃｌ２：Ｅｕ、Ｓｒ１０（ＰＯ４）６Ｃｌ２：Ｅｕ、（Ｂａ，Ｓｒ，Ｅｕ）（Ｍｇ，Ｍｎ）Ａｌ１０Ｏ１７、（Ｂａ，Ｅｕ）ＭｇＡｌ１０Ｏ１７、ＺｎＯ：Ｚｎ、Ｙ２ＳｉＯ５：Ｃｅのいずれか又はこれらの中から選ばれる二以上の蛍光体を組み合わせて用いることができる。
【０００７】
これらの粒子の粒径は特に限定されないが、好ましくは１００ｎｍから１０μｍのオーダーである。また、粒子の形状も、液の流動性に影響を与えない限り、特に限定されない。
【０００８】
ｂ）皮膜形成液
本発明において用いられる皮膜形成液には、式（１）で表される化合物の加水分解・重縮合物と官能基末端ポリシロキサン化合物とを含んでなる皮膜形成液が含まれる。
本発明において、皮膜形成液とは、硬化の際に、蛍光体の粒子同士を連結する透光性の有機−無機連結層を形成する有機−無機系化合物とを含む液体を意味し、その液体は柔軟性を与える有機基と耐熱性及び耐薬品性を与える無機系の結合骨格を有する。
【０００９】
式（１）で表される化合物は、
Ｍｌ＋（ＯＲ１）ｍＲ２ｌ−ｍ      （１）
（式中、ＭはＳｉ、Ａｌ、Ｚｒ及びＴｉからなる群から選択されるいずれか１種の元素であり；ｌはＭの価数を表し；Ｒ１は炭素数１〜５の炭化水素基、アルコキシアルキル基又はアシル基であり；Ｒ２はビニル、アミノ、イミノ、エポキシ、アクリロイルオキシ、メタクリロイルオキシ、フェニル、メルカプト及びアルキル基からなる群から選択される少なくとも１種の有機基であり；ｍはＯＲ１基の数を表し；ｌ及びｍはいずれも整数である。）である。
【００１０】
上記Ｍｌ＋（ＯＲ１）ｍＲ２ｌ−ｍで表される化合物のうち、ＭがＳｉである化合物としては、例えば、ビニルトリメトキシシラン、ビニルトリエトキシシラン、ビニルトリアセトキシシラン、γ−アミノプロピルトリメトキシシラン、γ−グリシドキシプロピルトリメトキシシラン、γ−グリシドキシプロピルトリエトキシシラン、β−（３，４−エポキシシクロヘキシル）エチルトリメトキシシラン、γ−（３，４−エポキシシクロヘキシル）エチルトリエトキシシラン、γ−（メタ）アクリロキシプロピルトリメトキシシラン、フェニルトリメトキシシラン、フェニルトリアセトキシシラン、γ−メルカプトプロピルトリメトキシシラン、γ−クロロプロピルトリメトキシシラン、β−シアノエチルトリエトキシシラン、メチルトリメトキシシラン、メチルトリエトキシシラン、メチルトリプロポキシシラン、メチルトリブトキシシラン、エチルトリメトキシシラン、エチルトリエトキシシラン、テトラメトキシシラン、テトラエトキシシラン、テトラプロポキシシラン、テトラブトキシシランなどが挙げられ、ＭがＡｌである化合物としては、アルミニウムトリイソプロポキシド、アルミニウムｎ−ブトキシド、アルミニウムトリｔ−ブトシキド、アルミニウムトリエトキシドなどが挙げられ、ＭがＺｒである化合物としては、ジルコニウムｎ−プロポキシド、ジルコニウムｎ−ブトキシド、ジルコニウムｉ−ブトキシド、ジルコニウムｔ−ブトキシド、ジルコニウムジメタクリレートジブトキシドなどが挙げられ、ＭがＴｉである化合物としては、チタンテトライソプロポキシド、チタンテトラｎ−ブトキシド、チタンテトラｉ−ブトキシド、チタンメタクリレートトリイソプロポキシド、チタンテトラメトキシプロポキシド、チタンテトラｎ−プロポキシド、チタンテトラエトキシドなどが挙げられる。これらの化合物のうち１種類だけを用いてよいが、二種類以上を混合してもかまわない。
【００１１】
式（１）の化合物の加水分解・重縮合反応は、例えば特開２００１−２１４０９３に記載されているような公知の方法によって行うことができる。
加水分解・重縮合反応を行うために添加する水の量は、式（１）の化合物１モルに対して０．１モル以上が好ましい。
式（１）の化合物を加水分解・縮重合する際には、既知の触媒などを添加して加水分解・縮重合を促進しても良い。この場合、添加する触媒としては、酢酸、プロピオン酸、酪酸などの有機酸や、硝酸、塩酸、リン酸、硫酸などの無機酸を用いることができる。
上記Ｍｌ＋（ＯＲ１）ｍＲ２ｌ−ｍの加水分解・重縮合物は、好ましくは液状である。Ｍは好ましくはＳｉである。
【００１２】
また、本発明において用いられる皮膜形成液には、官能基末端ポリシロキサン化合物も含まれる。この官能基末端ポリシロキサン化合物は、末端の官能基がシラノール、エポキシ、カルボキシル及びカルビノール基からなる群から選択される少なくとも１種類の有機基であれば、特に限定されるものではない。本発明で使用する官能基末端ポリシロキサン化合物について、また、式（１）で表される化合物の加水分解・重縮合物に対して官能基末端ポリシロキサン化合物を重量比で０．０１〜１０の割合で混合するのが好ましい。更に、式（１）で表される化合物の加水分解・重縮合物に対して官能基末端ポリシロキサン化合物を重量比で０．２〜２の割合で混合するのが好ましい。
【００１３】
末端の官能基がシラノール基のシラノール基末端ポリシロキサン化合物としては、例えば、末端の官能基以外の官能基が１価の炭化水素基からなるシラノール基末端ポリシロキサン化合物及び末端の官能基以外の官能基が１価の炭化水素基からなるコポリマーがあり、好ましくは、シラノール基末端ポリアルキルフェニルシロキサン、シラノール基末端ジアルキルシロキサン−ジアルキルシロキサンコポリマー若しくはシラノール基末端ジアルキルシロキサン−ジフェニルシロキサンコポリマーがあり、特に好ましくは、シラノール基末端ポリメチルフェニルシロキサン、シラノール基末端ポリジフェニルシロキサン、シラノール基末端ジメチルシロキサン−ジフェニルシロキサンコポリマーがある。
末端の官能基がエポキシ基のエポキシ基末端ポリシロキサン化合物としては、例えば、末端の官能基以外の官能基が１価の炭化水素基からなるエポキシ基末端ポリシロキサン化合物及び末端の官能基以外の官能基が１価の炭化水素基からなるコポリマーがあり、好ましくは、エポキシ基末端ポリアルキルフェニルシロキサン、エポキシ基末端ジアルキルシロキサン−ジアルキルシロキサンコポリマー若しくはエポキシ基末端ジアルキルシロキサン−ジフェニルシロキサンコポリマーがあり、特に好ましくは、エポキシ基末端ポリメチルフェニルシロキサン若しくはエポキシ基末端ポリジフェニルシロキサン、エポキシ基末端ジメチルシロキサン−ジフェニルシロキサンコポリマーがある。
末端の官能基がカルボキシル基のカルボキシル基末端ポリシロキサン化合物としては、例えば、末端の官能基以外の官能基が１価の炭化水素基からなるカルボキシル基末端ポリシロキサン化合物及び末端の官能基以外の官能基が１価の炭化水素基からなるコポリマーがあり、好ましくは、カルボキシル基末端ポリアルキルフェニルシロキサン、カルボキシル基末端ジアルキルシロキサン−ジアルキルシロキサンコポリマー若しくはカルボキシル基末端ジアルキルシロキサン−ジフェニルシロキサンコポリマーがあり、特に好ましくは、カルボキシル基末端ポリメチルフェニルシロキサン若しくはカルボキシル基末端ポリジフェニルシロキサン、カルボキシル基末端ジメチルシロキサン−ジフェニルシロキサンコポリマーがある。
末端の官能基がカルビノール基のカルビノール基末端ポリシロキサン化合物としては、例えば、末端の官能基以外の官能基が１価の炭化水素基からなるカルビノール基末端ポリシロキサン化合物及び末端の官能基以外の官能基が１価の炭化水素基からなるコポリマーがあり、好ましくは、カルビノール基末端ポリアルキルフェニルシロキサン、カルビノール基末端ジアルキルシロキサン−ジアルキルシロキサンコポリマー若しくはカルビノール基末端ジアルキルシロキサン−ジフェニルシロキサンコポリマーがあり、特に好ましくは、カルビノール基末端ポリメチルフェニルシロキサン若しくはカルビノール基末端ポリジフェニルシロキサン、カルビノール基末端ジメチルシロキサン−ジフェニルシロキサンコポリマーがある。
【００１４】
皮膜形成液の式（１）で表される化合物の加水分解・重縮合物と官能基末端ポリシロキサン化合物は、５℃から１５０℃の範囲の温度で、式（１）で表される化合物の加水分解・重縮合物に対して官能基末端ポリシロキサン化合物を重量比で０．０１〜１０の割合で混合するのが好ましい。更に常温から８０℃の範囲の温度で、式（１）で表される化合物の加水分解・重縮合物に対して官能基末端ポリシロキサン化合物を重量比で０．２〜２の割合で混合するのがより好ましい。
【００１５】
本発明の発光素子用蛍光体シート形成用塗布液は無機材料粒子を混入しても流動性を保つことが可能であるため、蛍光体の他に無機材料粒子を添加してもよい。無機材料粒子としては、例えば、シリカ、チタニア、アルミナ、ジルコニア、窒化アルミニウム、窒化ホウ素等の粒子があり、これらを単独で使用してもよいし、組み合わせて使用してもよい。この無機材料粒子の粒径は、特に限定されるものではないが、数百ｎｍ〜数十μｍとすることが分散性等を考慮すると好ましい。粒子形状は、特に限定されるものではない。無機材料粒子は複数種類を併用することもできる。
本発明の発光素子用蛍光体シート形成用塗布液の流動性は、上記蛍光体粒子（ａ）と上記皮膜形成液（ｂ）と任意に混合される無機材料粒子との混合比又は増粘剤等の助剤を加えることにより、適宜調整が可能である。また、有機溶媒を適量加えることでも調整可能である。
【００１６】
（蛍光体シート）
本発明の上記発光素子用蛍光体シート形成用塗布液を用いて、スクリーン印刷やバーコード等の様々な塗布方法により基材に塗布し、７０〜２００℃で乾燥することにより蛍光体シートを製造することができる。また、蛍光体濃度及びシート膜厚によって変換できる色度を制御することができる。そのため、蛍光体シートの製造によって、発光素子の色度変換用蛍光体層の量産性が高くなり、前もって色度調整することが可能になる。また、本発明の蛍光体シートは、有機−無機系皮膜から構成されるため、有機の柔軟性と無機の耐熱性を兼ね備えている。また、シロキサン結合骨格から構成されるため、耐薬品性を有した構造となる。
【００１７】
また、この蛍光体シートは乾燥温度と乾燥時間を変えることによって、タック感を有した半硬化状態で熱可塑性の蛍光体シートが製造可能であり、更なる熱処理で完全硬化させることによって、タック感の無い熱硬化性の蛍光体シートとなる。前記の半硬化蛍光体シートは形成した基材から容易に剥離可能で、蛍光体シート単体を取り扱うことができる。例えば、蛍光体シート単体をパッケージ若しくは発光素子上へ設置し、熱処理することによって接着剤を使用することなく、強固に接着・固定することができる。また、この半硬化蛍光体シートは柔軟性に富んでおり、簡単に３次元形状に加工することができ、その後、熱処理することによって完全硬化させ、付与した形状を維持することができる。そのため、複雑な形状に対しても追従した形状の色変換蛍光体層を容易に形成することができる。従って、本発明の塗布液は、上述の従来の問題点を全て解決するものである。
更には、この蛍光体シートは、塗布及び熱処理の工程のみで製造可能なため、量産性に優れ、また、様々な塗布方法に対応可能である。このため、パターニング及びロール化も可能である。
また、基材は特に制限はなく、ガラスや各種樹脂材料等の様々な基材上へ塗布でき、保護層上への塗布若しくは蛍光体シート上への保護層等の塗布も可能であり、多層化も容易にできる。
【００１８】
本発明の発光素子用蛍光体シート形成用塗布液は、ａ）蛍光体粒子と、ｂ）皮膜形成液とを含んでなる発光素子用蛍光体シート形成用塗布液とからなる。この皮膜形成液には、好ましくは、Ｍｌ＋（ＯＲｌ）ｍＲ２ｌ−ｍ（式中、ＭはＳｉ、Ａｌ、Ｚｒ及びＴｉからなる群から選択されるいずれか１種類の金属元素であり；ｌはＭの価数を表し；Ｒ１は炭素数１〜５の炭化水素基、アルコキシアルキル基又はアシル基であり；Ｒ２はビニル、アミノ、イミノ、エポキシ、アクリロイルオキシ、メタクリロイルオキシ、フェニル、メルカプト及びアルキル基からなる群から選択される少なくとも一種類を含む有機基であり；ｍはＯＲ１基の数を表し；ｌ及びｍはいずれも整数である。）の加水分解・重縮合物及び官能基末端ポリシロキサン化合物（末端の官能基がシラノール、エポキシ、カルボキシル及びカルビノール基からなる群から選択される少なくとも一種類を含む有機基）が含まれる。
このため、本発明の発光素子用蛍光体シート形成用塗布液から製造できる蛍光体シートは柔軟性を有し、耐熱性及び耐薬品性等の高い信頼性を兼備している。また、熱処理条件によって、半硬化蛍光体シートとすることで、タック感の付与及び更に柔軟性に富む蛍光体シートを製造できる。タック感を付与することで、発光素子上若しくは発光素子パッケージ上に設置し、熱処理するだけで、接着剤を使用することなく、容易に所望する色度変換ができる蛍光体層の形成を可能にした。
【００１９】
また、富んだ柔軟性を有することで３次元形状への容易な加工を可能にした。これらの半硬化蛍光体シートは、更なる熱処理を施すことでタック感の消失及び３次元形状の保持をすることができる。また、従来の蛍光体シートでも可能であった蛍光体量とシート膜厚の制御による所望の色度変換は、本発明の蛍光体シートによってももちろん可能である。
更に、本発明の蛍光体シートは塗布工程及び熱処理工程で製造でき、高い量産性を有し、例えばフィルム上へ塗布及び熱処理を施すことで、蛍光体シートのロール化も可能にした。塗布工程においては、様々な塗布方法に対応可能で蛍光体シートのパターニング及び膜厚制御が容易である。また、あらかじめ大面積の蛍光体シートを作製しておき、その蛍光体シートから打ち抜き、切断等の加工により寸法精度良く、所望の形状の蛍光体シートが量産性高く作製できるという効果も得られた。
【発明を実施するための最良の形態】
【００２０】
以下に実施例を挙げるが、それらは本発明の説明を目的とするものであって、本発明をこれらの態様に限定することを意図するものではない。
本発明は、ａ）蛍光体粒子と、ｂ）皮膜形成液とを含んでなる発光素子用蛍光体シート形成用塗布液である。この皮膜形成液には、好ましくは、Ｍｌ＋（ＯＲｌ）ｍＲ２ｌ−ｍの加水分解・重縮合物及び官能基末端ポリシロキサン化合物が含まれる。
また、本発明は、この発光素子用蛍光体シート形成用塗布液から製造される蛍光体シート及びタック感及び柔軟性に富む半硬化蛍光体シートである。
【実施例１】
【００２１】
フェニルトリメトキシシラン１０ｇに水１．８２ｇと酢酸０．３ｇ及びシラノール基末端メチルフェニルポリシロキサン１０ｇを加え、室温で攪拌した。その後、水及び酢酸を除去するために加熱攪拌した。
こうして得られた塗布液に黄色系蛍光体を加え、プロペラ攪拌機で攪拌して、蛍光体シート形成用塗布液を作製した。この蛍光体シート形成用塗布液をスクリーン印刷によりＰＥＴフィルム上に蛍光体シートを作製し、１５０℃で１時間熱処理した。その蛍光体シートを所望のサイズに切断し、ＰＥＴフィルムから剥離して、青色発光素子のパッケージング上に貼付けて２００℃で１時間硬化させた。こうして得られた蛍光体シート付き青色発光素子パッケージは、蛍光体シートとパッケージが強固に接着され、更に所望の色度に色変換させることができた。
【実施例２】
【００２２】
実施例１と同様の方法で蛍光体シート形成用塗布液を作製し、アプリケータによりＰＥＴフィルム上に蛍光体シートを作製し、１５０℃で１時間熱処理した。その蛍光体シートは、容易にＰＥＴフィルムから剥離することができ、また、金型（図１（Ａ）及び（Ｂ））によって、容易に切断でき、３次元形状へ加工することができた（図２）。こうして得られた所望サイズの蛍光体シートを青色発光素子上に設置し、２００℃で１時間硬化させた。その蛍光体層付き青色発光素子は、実施例１と同様、蛍光体シートと青色発光素子が強固に接着され、更に所望の色度に色変換させることができた。
【実施例３】
【００２３】
実施例１と同様の方法で蛍光体シート形成用塗布液を作製し、アプリケータによりガラス基板上に蛍光体シートを作製し、２００℃で１時間硬化させた。その蛍光体シートを電気炉で３００℃、１時間熱処理を施した。この熱処理前後で蛍光体シートの変色や変形等は見られなかった。
また、同様の方法で作製した蛍光体シートにイソプロピルアルコール及びアセトンを滴下した。これらを自然乾燥した後で蛍光体シートの外観変化を調べたが、どちらの溶剤に対しても変化が見られなかった。
【実施例４】
【００２４】
メチルトリエトキシシラン１６ｇに水３．６ｇと酢酸０．６ｇ及びシラノール粉末端ポリジメチルシロキサン１０ｇを加え、室温で攪拌した。その後、エバポレータを使用し、水及び酢酸を除去した。その後、粘度調整のため、イソプロピルセロソルブを５ｇ添加した。
こうして得られた塗布液に黄色系蛍光体を加え、プロペラ攪拌機で攪拌して蛍光体シート形成用塗布液を作製した。この蛍光体シート形成用塗布液をスクリーン印刷によりＰＥＴフィルム上に蛍光体シートを作製し、１５０℃で３０分熱処理した。その蛍光体シートを丸形の打ち抜き型で打ち抜き、ＰＥＴフィルムから剥離して、青色発光素子のパッケージング上に貼付けて２００℃で３０分硬化させた。こうして得られた蛍光体シートつき青色発光素子パッケージは、蛍光体シートとパッケージが強固に接着され、更に所望の色度に色変換することができた。
【実施例５】
【００２５】
γ−グリシドキシプロピルトリメトキシシラン５０ｇに水７．６ｇと酢酸１．３ｇ及びエポキシ基末端ポリジメチルシロキサン２５ｇを加え、室温で攪拌した。その後、水及び酢酸を除去するために加熱攪拌した。放冷後、４−メチルシクロヘキサン−１，２−ジカルボン酸無水物３．６ｇを添加し、室温で攪拌した。
こうして得られた塗布液に黄色系蛍光体を加え、プロペラ攪拌機で攪拌して、蛍光体シート形成用塗布液を作製した。この蛍光体シートをバーコードによってＰＥＴフィルム上に蛍光体シートを作製し、１５０℃で１時間熱処理した。その蛍光体シートを所望のサイズに切断し、ＰＥＴフィルムから剥離して、青色発光素子のパッケージング上に貼付けて２００℃で３０分間硬化させた。こうして得られた蛍光体シート付き青色発光素子パッケージは、蛍光体シートとパッケージが強固に接着され、更に所望の色度に色変換することができた。
【００２６】
（比較例１）
実施例３と同様にポリカーボネートシートを３００℃で熱処理を施した。このポリカーボネートシートでは、３００℃に到達する前に、大きく変形し、変色も見られた。そのうえ、時間経過とともに完全に溶融してしまった。
同様に、ポリカーボネートシートにイソプロピルアルコール及びアセトンを滴下した。これらを自然乾燥した後で外観変化を行うと、イソプロピルアルコールを滴下したものは、特に大きな変化は見られなかったが、アセトンを滴下したものは、ポリカーボネートが溶解し、白濁や表面荒れが発生していた。
【図面の簡単な説明】
【００２７】
【図１】図１は蛍光体シートへの３次元形状付与方法の一例を示す図である（Ａ：３次元形状の付与前、Ｂ：３次元形状の付与後）。
【図２】図２は３次元形状を付与した蛍光体シートの一例である。
【符号の説明】
【００２８】
１１  金型本体
１２  半硬化蛍光体シート
１３  ３次元形状付与半硬化蛍光体シート
１４  ガイドバー
１５  金型平板
２１  ３次元形状付与蛍光体シート
【図１】
2007091986.tif 000002
【図２】
2007091986.tif 000003